(57)【要約】気密の様式で水銀及び希ガスの充填物が提供された放電空間（１１）を囲む放電容器（１０）が提供された低圧水銀放電ランプ。放電容器（１０）の内壁には、透明層（１６）及び発光層（１７）が提供される。本発明によれば、発光層（１７）には、さらなる透明層（１８）が提供される。好ましくは、両方の透明層（１６、１８）は、スカンジウム、イットリウム、又はさらなる希土類金属の酸化物、及び／又はアルカリ土類金属の、及び／又はスカンジウム、イットリウム、又はさらなる希土類金属の、ホウ酸塩若しくはリン酸塩を含む。好ましくは、アルカリ土類金属は、カルシウム、ストロンチウム、及び／又はバリウムである。さらなる希土類金属は、好ましくは、ランタン、セリウム、及び／又はガドリニウムである。酸化物は、好ましくは、Ｙ２Ｏ３又はＧｄ２Ｏ３である。本発明によるランプは、比較的少ない水銀の消費を有する。
2005524929.tif 000002
【特許請求の範囲】
【請求項１】
放電容器を含み、
前記放電容器は、気密の様式で、水銀及び希ガスの充填物が提供された放電空間を囲み、
前記放電容器は、前記放電容器の内壁の少なくとも一部分に透明層が提供される一方で、前記放電空間における放電を維持する放電手段を含み、
前記放電空間に面する前記透明層の側には、発光材料を含む発光層が提供される低圧水銀放電ランプにおいて、
前記放電空間に面する前記発光層の側には、さらなる透明層が提供されることを特徴とする低圧水銀放電ランプ。
【請求項２】
前記透明層及び前記さらなる透明層は、
スカンジウム、イットリウム、及びさらなる希土類金属によって形成される群から選択される材料、及び／又は
アルカリ土類金属、スカンジウム、イットリウム、及びさらなる希土類金属のホウ酸塩によって形成される群から選択される材料、及び／又は
アルカリ土類金属、スカンジウム、イットリウム、及びさらなる希土類金属のリン酸塩によって形成される群から選択される材料
を含むことを特徴とする請求項１に記載の低圧水銀放電ランプ。
【請求項３】
前記アルカリ土類金属は、カルシウム、ストロンチウム、及び／又はバリウムであることを特徴とする請求項１又は２に記載の低圧水銀放電ランプ。
【請求項４】
前記さらなる希土類金属は、ランタン、セリウム、及び／又はガドリニウムであることを特徴とする請求項１又は２に記載の低圧水銀放電ランプ。
【請求項５】
前記酸化物は、酸化イットリウム及び／又は酸化ガドリニウムであることを特徴とする請求項３又は４に記載の低圧水銀放電ランプ。
【請求項６】
前記透明層及び前記さらなる透明層は、５ｎｍ及び２００ｎｍの間の厚さを有することを特徴とする請求項１又は２に記載の低圧水銀放電ランプ。
【請求項７】
前記発光材料は、緑色発光を示すテルビウムで活性化したアルミン酸マグネシウムセリウム、青色発光を示す二価のユーロピウムによって活性化されたアルミン酸マグネシウムバリウム、及び赤色発光を示す三価のユーロピウムによって活性化された酸化イットリウムの混合物を含むことを特徴とする請求項１又は２に記載の低圧水銀放電ランプ。
【請求項８】
前記放電容器は、二酸化ケイ素及び酸化ナトリウムを含むガラスで作られ、
ガラスの組成は、重量百分率で与えられる、次の必須の構成要素
ＳｉＯ２  ６０−８０％
Ｎａ２Ｏ  １０−２０％
を含むことを特徴とする請求項１又は２に記載の低圧水銀放電ランプ。
【請求項９】
前記ガラスの組成は、次の構成要素
ＳｉＯ２    ７０−７５重量％
Ｎａ２Ｏ    １５−１８重量％
Ｋ２Ｏ    ０．２５−２重量％
を含むことを特徴とする請求項８に記載の低圧水銀放電ランプ。
【請求項１０】
ランプ筐体は、前記低圧水銀放電ランプの前記放電容器に取り付けられ、
前記ランプ筐体には、ランプキャップが提供されることを特徴とする請求項１又は２に記載の低圧水銀放電ランプ。
【請求項１１】
前記低圧水銀放電ランプの前記放電容器は、前記ランプ筐体に取り付けられる透光性外囲器によって囲まれることを特徴とする請求項１０に記載の低圧水銀放電ランプ。
【発明の詳細な説明】
【技術分野】
【０００１】
本発明は、放電容器を含み、放電容器は、気密の様式で、水銀及び希ガスの充填物が提供された放電空間を囲み、放電容器は、放電容器の内壁の少なくとも一部分に、透明層が提供される一方で、放電空間における放電を維持するための放電手段を含み、放電空間に面する透明層の側には、発光材料を含む発光層が提供される、低圧水銀放電ランプに関する。
【０００２】
また、本発明は、小型の蛍光ランプにも関する。
【背景技術】
【０００３】
水銀放電ランプにおいては、水銀は、紫外（ＵＶ）光の（有効な）発生のための主要な構成成分を構成する。発光材料（例えば、蛍光粉末）を含む発光層は、ＵＶを他の波長に、例えば、日焼けの目的（太陽パネルランプ）にはＵＶ−Ｂ及びＵＶ−Ａに、又は一般的な照明の目的には可視の放射に、変換する。従って、このような放電ランプは、また、蛍光ランプとも呼ばれる。低圧水銀放電ランプの放電容器は、通常、円形であり、細長い実施形態及び小型の実施形態の両方を含む。一般に、小型の蛍光ランプの管状の放電容器は、相対的に小さい直径を有する相対的に短いまっすぐな部分の集団を含み、そのまっすぐな部分は、橋渡しの部分によって、又は曲がった部分を介して互いに接続される。小型の蛍光ランプには、通常、（統合された）ランプキャップが提供される。
【０００４】
低圧水銀放電ランプにおいて、放電容器の内壁の部分の黒変を抑制するための方策をとること、その部分がランプの動作の間に放電空間に存在する放電と接触することは、知られている。水銀及びガラスの反応から生じる、このような黒変は、望ましくはなく、より低い光出力を生じさせるだけでなく、また、特に黒変が不規則に、例えば、暗い染み又は小点の形態で起こるので、美的でない外観をランプに与える。放電容器の内壁を保護するために透明層を使用することができる。
【０００５】
冒頭の段落に記載したタイプの低圧水銀放電ランプは、特許文献１から知られている。既知の放電ランプにおいては、イットリウム、スカンジウム、ランタン、ガドリニウム、イッテルビウム、及びルテチウムによって形成された群から選択された金属の酸化物が、透明層として使用される。酸化物は、放電容器の内壁に薄い層として提供される。このような透明層は、無色であり、ＵＶ放射又は可視光をほとんど吸収せず、光及び放射の透過率に関する要件を満たす。前記透明層は、Ｈｇと放電容器の内壁との間の反応に対する保護を提供する。
【０００６】
既知の低圧水銀放電ランプの使用の欠点は、水銀の消費が、まだ相対的に高いことである。結果として、十分に長い寿命を実現するために、既知のランプには、相対的に大量の水銀が必要である。寿命の終了の後における無分別な処理の場合には、これは、環境に対して有害である。
【特許文献１】米国特許第４，５４４，９７号明細書
【発明の開示】
【発明が解決しようとする課題】
【０００７】
本発明の目的は、全体として又は部分的に上記の不都合を除去することである。特に、本発明の目的は、相対的に少量の水銀を消費する低圧水銀放電ランプを提供することである。
【課題を解決するための手段】
【０００８】
本発明によれば、冒頭の段落に述べた種類の低圧水銀放電ランプは、この目的のために、放電空間に面する発光層の側に、さらなる透明層が提供されることを特徴とする。
【０００９】
透明層及びさらなる透明層を有する本発明による低圧水銀放電ランプの放電容器は、動作中に放電容器に行き渡る水銀及び希ガスの媒体ガスの作用に対して非常に良好な耐性のあるものであることが見出される。結果として、水銀と放電容器が製造されるガラスとの間の反応による黒変は、かなり減少させられ、光束維持率の改善に帰着する。放電ランプの実用寿命の間に、加えて、放電ランプの水銀の消費の減少を得るように、より少量の水銀を放電から抜き取り、より少量の水銀は、低圧水銀放電ランプの製造には十分であることになる。
【００１０】
本発明による低圧水銀放電ランプの放電容器には、放電容器の内壁と発光層との間に透明層が提供され、その層は、また“プレコート”層とも呼ばれ、同じく、蛍光層の上部におけるさらなる透明層と共に提供され、その層は、また“ポストコート”層とも呼ばれる。プレコート層及びポストコート層の組み合わせは、Ｈｇとの反応に対して放電容器の内壁（のガラス）を効果的に保護する。中間的な別の層、この場合には発光層と共に、二つの透明層を適用する利点は、透明層の厚さに限界があるとすれば、今では、本発明の方策によって全体的により厚い保護層を得ることが可能であることである。
【００１１】
本発明による低圧水銀放電ランプの放電容器には、放電容器の内壁によって水銀イオンが吸収される確率を減少させる二つの保護層が提供される。結果として、壁の黒変は、減少させられる。この様式においては、動作中に若干不飽和の水銀の圧力を伴った長寿命の低圧水銀放電ランプを製造することが可能になる。いわゆる不飽和の低圧水銀放電ランプにおいては、低圧水銀放電ランプの放電容器に投与された水銀の量は、放電ランプの公称の動作で飽和の水銀蒸気の圧力に必要とされる水銀の量よりも少ない。このような不飽和の水銀放電ランプは、環境における負担を減少させるという追加の利点を有する。
【００１２】
本発明による透明層及びさらなる透明層の低圧水銀放電ランプにおける使用の追加の利点は、このような層が、２５４ｎｍ（水銀は、とりわけ、放電容器において２５４ｎｍの波長で共鳴放射を発生させる）付近の波長の範囲において、相対的に高い反射率を有することである。放電容器の内壁の屈折率に対して相対的に高い、透明層の屈折率が与えられると、このような層の厚さは、好ましくは、前記波長における反射率が最大であるように選ばれる。低圧水銀放電ランプの初期の光出力は、このような透明層の使用によって、増加させられる。
【００１３】
低圧水銀放電ランプにおける本発明による透明層の使用の利点は、発光材料（例えば、蛍光粉末）を含む発光層が、このような透明層に対する良好な付着を示すことである。加えて、さらなる透明層は、蛍光層に対する良好な付着を示す。
【００１４】
本発明による低圧水銀放電ランプの好適な実施形態は、透明層及びさらなる透明層が、スカンジウム、イットリウム、及びさらなる希土類金属の酸化物によって形成された群から選択された材料、及び／又はアルカリ土類金属、スカンジウム、イットリウム、及びさらなる希土類金属のホウ酸塩によって形成された群から選択された材料、及び／又はアルカリ土類金属、スカンジウム、イットリウム、及びさらなる希土類金属のリン酸塩によって形成された群から選択された材料を含むことを特徴とする。
【００１５】
本発明のこの実施形態による酸化物、ホウ酸塩、及び／又はリン酸塩を含む透明層は、動作中に低圧水銀放電ランプの放電容器に行き渡る水銀及び希ガスの媒体ガスの効果に対して非常に良好な耐性のあるものであることが見出される。驚くべきことに、前記酸化物、ホウ酸塩、及び／又はリン酸塩を含む透明層及びさらなる透明層が提供された低圧水銀放電ランプの水銀の消費が、既知の低圧水銀放電ランプの透明層を備えたものよりもかなり低いことが見出されてきた。一例として、前記酸化物、ホウ酸塩、及び／又はリン酸塩を含む透明層及びさらなる透明層が提供された低圧水銀放電ランプを、ある酸化物を含む（単一の）透明層が提供された既知の低圧水銀放電ランプと比較した。数千時間の動作時間の後、水銀の含有量の少なくとも実質的に半分を、既知の（単一の）透明層と比較されるような本発明の実施形態による透明層に見出した。この効果は、低圧水銀放電ランプの（管状の）放電容器のまっすぐな部分及び曲がった部分の両方で生ずる。例えば、鉤状の低圧水銀放電ランプにおける曲がったランプの部分を使用する。本発明による方策は、曲がったランプの部分を有する（小型の）蛍光ランプに特に適する。
【００１６】
本発明による低圧水銀放電ランプにおける透明層及びさらなる透明層は、光及び放射の透過率の要件をさらに満たす。透明層を、低圧水銀放電ランプの放電容器の内壁に相対的に薄い、閉じた、均質な層として容易に提供することができる。前記透明層を、例えば、適切な有機金属化合物の混合物（例えば、アセトナート（acetonate）若しくは酢酸塩、例えば、酢酸カルシウム、酢酸ストロンチウム、若しくは酢酸バリウムと混合された酢酸スカンジウム、酢酸イットリウム、酢酸ランタン、若しくは酢酸ガドリニウム）の、又は水に希釈したホウ酸若しくはリン酸の、溶液で放電容器を洗浄することによって製造してもよく、その上で、乾燥及び焼結の後に所望の層が得られる。低圧水銀放電ランプの放電容器に蛍光層を提供しておいた後で、類似の様式で、さらなる透明層を提供してもよい。
【００１７】
本発明による低圧水銀放電ランプの好適な実施形態において、アルカリ土類金属は、カルシウム、ストロンチウム、及び／又はバリウムである。前記アルカリ土類金属を伴った透明層又はさらなる透明層は、可視光に対して相対的に高い透過の係数を有する。さらに、ホウ酸カルシウム若しくはリン酸カルシウム、ホウ酸ストロンチウム若しくはリン酸ストロンチウム、又はホウ酸バリウム若しくはリン酸バリウムを含む透明層を備えた低圧水銀放電ランプは、良好な光束維持率を有する。
【００１８】
本発明による低圧水銀放電ランプのさらなる好適な実施形態において、さらなる希土類金属は、ランタン、セリウム、及び／又はガドリニウムである。前記希土類金属を伴った透明層又はさらなる透明層は、紫外放射及び可視光に対して相対的に高い透過の係数を有する。このような透明層が、蛍光層に対するのみならず放電容器の内壁に対する良好な付着を有することをさらに見出してきた。さらに、その層を、特に低圧水銀放電ランプに対する大量製造工程においてコスト削減効果を有する、相対的に単純な様式（例えば、ホウ酸又は希リン酸と混合された酢酸ランタン、酢酸セリウム、又は酢酸ガドリニウム）で提供することができる。
【００１９】
低圧水銀放電ランプにおけるスカンジウム、イットリウム、ランタン、セリウム、及び／又はガドリニウムのホウ酸塩及び／又はリン酸塩を含む透明層の使用の追加の利点は、このような層が、２５４ｎｍ付近の波長の範囲において相対的に高い反射率を有することである。前記高屈折の透明層を使用することによって、及び、このような層の層厚さを最適化することによって、増加した初期の光出力を有する低圧水銀放電ランプが得られる。このような層を、例えば、（殺菌剤ランプとも呼ばれる）照射の目的のための低圧水銀放電ランプにおける特定の利点に対して使用してもよい。
【００２０】
本発明による低圧水銀放電ランプにおける透明層及びさらなる透明層は、好ましくは、イットリウム及び／又はガドリニウムの酸化物を含む。このような透明層は、紫外放射及び可視光に対して相対的に高い透過の係数を有する。前記酸化物を含む層が、低吸湿性であり、放電容器の内壁に対する及び蛍光層に対する良好な付着を有することをさらに見出してきた。さらに、追加のコスト削減効果を有する、相対的に容易な様式で（例えば、酢酸イットリウム又は酢酸ガドリニウムで）層を提供することができる。
【００２１】
低圧水銀放電ランプの実用的な実施形態において、前記透明層及び前記さらなる透明層は、約５ｎｍから約２００ｎｍまでの厚さを有する。２００ｎｍを超える層の厚さでは、放電空間で発生した放射の大き過ぎる吸収がある。５ｎｍ未満の層の厚さでは、放電と放電容器の壁との間に相互作用がある。少なくとも実質的に９０ｎｍの層の厚さは、特に適する。このような層の厚さで、透明層は、２５４ｎｍ付近の波長の範囲で相対的に高い反射率を有する。
【００２２】
本発明による低圧水銀放電ランプのさらなる実施形態は、放電容器が、二酸化ケイ素及び酸化ナトリウムを含むガラスから作られ、ガラスの組成は、重量百分率で与えられる次の必須の構成要素、６０−８０％のＳｉＯ２及び１０−２０％のＮａ２Ｏを含むことを特徴とする。上記ガラス組成物を有すると共に透明層及びさらなる透明層を含む低圧水銀放電ランプの放電容器は、水銀及び希ガスの媒体ガスの作用に対して非常に良好な耐性のあるものであることが見出される。加えて、ガラスは、比較的安価である。比較的少ないＳｉＯ２の含有量を有する、いわゆる混合アルカリガラスを、既知の放電ランプに使用する。前記ガラスの原価は、比較的高い。既知のガラスの組成物と本発明によるガラスの組成物との間の比較は、アルカリの含有量が異なることを示す。本発明によるガラスは、既知のガラスが、Ｎａ２Ｏ及びＫ２Ｏのおおよそ等しいモル比を有するいわゆる混合アルカリガラスであるのに対して、比較的低いカリウムの含有量を備えたいわゆるナトリウムが豊富なガラスである。ナトリウムが豊富なガラスにおけるアルカリイオンの易動度が、混合アルカリガラスにおける易動度に対して比較的高いことは、利点である。加えて、ナトリウムが豊富なガラスを溶融することは、混合アルカリガラスを溶融することよりも比較的容易である。
【００２３】
ガラスの組成物は、好ましくは、次の構成要素、重量で７０−７５％のＳｉＯ２、１５−１８％のＮａ２Ｏ、及び０．２５−２％のＫ２Ｏを含む。このようなナトリウムが豊富なガラスの組成は、普通の窓ガラスのものと同様であり、それは、既知の放電ランプに使用されるガラスに対して比較的安い。本発明による放電ランプに使用されるようなナトリウムが豊富なガラスに対する原料の原価は、既知の放電ランプに使用されるような混合アルカリガラスに対する原料の原価のたった約７５％である。さらに、前記ナトリウムが豊富なガラスの導電率は、比較的低い。２５０℃で導電率は、混合アルカリガラスの対応する値が、おおよそｌｏｇρ＝８．９であるのに対して、おおよそｌｏｇρ＝６．３である。
【００２４】
本発明のこれらの及び他の態様は、以後に記載する実施形態から明らかであり、それら実施形態を参照して説明することにする。
【発明を実施するための最良の形態】
【００２５】
図は、純粋に概略的なものであり、比例するように描かれていない。特に、いくつかの寸法を、明瞭にすることを目的として、強く誇張した形態で示す。図における類似の構成成分を、できるかぎり同じ符号で表している。
【００２６】
図１Ａは、気密の様式で、約３０ｃｍ３の容積を有する放電空間１１を囲む放射透過性の放電容器１０が提供された低圧水銀放電ランプを示す。放電容器１０は、約１０ｍｍの（有効）内径を備えた少なくとも実質的に円形の断面を有する（石灰）ガラス管である。管は、鉤の形態に曲げられ、この実施形態では、それは、多くのまっすぐな部分を有し、３１、３３で参照されるそれらの二つを図１Ａに示す。放電容器は、多くの弓形の部分をさらに含み、３２、３４で参照されるそれらの二つを図１Ａに示す。放電容器１０の内壁１２には、本発明による透明層１６が、発光層１７と共に、及び本発明によるさらなる透明層１８と共に、提供される。放電容器１０は、筐体７０によって支持され、その筐体は、それ自体知られている電気的及び機械的接点７３ａ、７３ｂが提供されたランプキャップ７１もまた支持する。低圧水銀放電ランプ１０の放電容器１０は、ランプの筐体７０に取り付けられる、透光性外囲器６０によって囲まれる。透光性外囲器６０は、一般的に、つや消しの外観を有する。
【００２７】
図１Ｂは、図１Ａに示す低圧水銀放電ランプの詳細の極めて概略的な断面図である。放電容器１０における放電空間１１は、水銀だけでなく、希ガス、この例ではアルゴンもまた含む。放電を維持するための手段は、放電空間１１に配置される電極対４１ａ（一つの電極のみを図１Ｂに示す）によって構成される。その対４１ａの各々の電極は、電子放出性材料、ここでは、酸化バリウム、酸化カルシウム、及び酸化ストロンチウムの混合物で被覆されたタングステンの巻線である。各々の電極４１ａは、放電容器１０の（図１Ａ及び１Ｂには示してない）（窪みをつけた）端の部分によって支持される。電流供給導線５０ａ、５０ａ’は、電極対４１ａから放電容器１０の端の部分を通じて外部へ出る。電流供給導線５０ａ、５０ａ’は、筐体７０に収容されると共にランプキャップ７１において電気的接点７３ｂに電気的に接続される（図１Ａ参照）電源機構（電源）に接続される。
【００２８】
低圧水銀放電ランプの放電容器のガラスは、重要な構成要素として二酸化ケイ素及び酸化ナトリウムを含む組成を有する。図１Ａ及び１Ｂに示す例においては、本発明による放電容器は、いわゆるナトリウムが豊富なガラスから作られる。特に好適なものは、次の組成、重量で７０−７４％のＳｉＯ２、１６−１８％のＮａ２Ｏ、０．５−１．３％のＫ２Ｏ、４−６％のＣａＯ、２．５−３．５％のＭｇＯ、１−２％のＡｌ２Ｏ３、０−０．６％のＳｂ２Ｏ３、０−０．１５％のＦｅ２Ｏ３、及び０−０．０５％のＭｎＯのガラスである。
【００２９】
低圧水銀放電ランプの実施形態において、Ｍｅ＝Ｓｒ又はＢａである、様々な濃度のＭｅ（Ａｃ）２の溶液及びＨ３ＢＯ３を、透明層１７を製造するために様々な濃度のＹ（Ａｃ）３（酢酸イットリウム）を含む溶液に添加した。Ｍｅ（Ａｃ）２とＨ３ＢＯ３との間のモル比を、一定に維持した。比較の目的のために、１．２５重量％のＹ（Ａｃ）３を伴った溶液もまた調製した。洗浄及び乾燥の後、管状の放電容器に、容器を過剰の前述の溶液に通過させることによって被膜を提供した。被覆の後、放電容器を空気中で約７０℃の温度で乾燥させた。その後、放電容器に、三つの既知のリン酸塩、すなわち、テルビウムで活性化したアルミン酸マグネシウムセリウムを伴う緑色発光を示す材料、二価のユーロピウムで活性化したアルミン酸マグネシウムバリウムを伴う青色発光を示す材料、及び三価のユーロピウムで活性化した酸化イットリウムを伴う赤色発光を示す材料を含む発光性被膜を提供した。透明層１７と同様の様式で、さらなる透明層１８を、発光層１７の上部に提供した。被覆の後、放電容器を、まっすぐな部分３１、３３及び弓形の部分３４を備えた既知の鉤の形状（図１Ａ参照）に曲げた。その後、多くの放電容器を、例のごとく、低圧水銀放電ランプに組み立てた。
【００３０】
放電容器１０の内壁１２に対する透明層１７の付着、透明層１７に対する発光層１７の付着、及びこのように製造された多くの放電容器の発光層１７に対するさらなる透明層１８の付着を、“クラッパーテスト”と呼ばれる試験を使用して、検査した。
【００３１】
その結果を表Ｉに示す。
【００３２】
【表１】
2005524929.tif 000003
表Ｉの５列目の“粉末の離脱”は、０＝“粉末の離脱無し”（優れた付着）から１０＝“全ての粉末の離脱”（付着無し）までの範囲にわたる尺度に関する。１行目は、放電容器の内壁に直接提供された発光層の結果を示す。２行目は、既知の放電ランプの（Ｙ２Ｏ３のみを含む）透明層の結果を示す。表Ｉの３行目は、発光層の上部における透明層の組み合わせの結果を示す。表Ｉの４行目は、放電容器の内壁における透明層、前記透明層の上部における発光層、及び本発明による低圧水銀放電ランプの発光層におけるさらなる透明層の組み合わせの結果を示す。表Ｉは、放電容器の内壁に対する及び互いに対する、透明層、発光層、及びさらなる透明層の付着が、被服されてない放電ランプのものと同等であるか又は被服されてない放電ランプのものよりも良好であり、既知の放電ランプの透明層に対する発光層の付着よりもかなり良好であることを示す。
【００３３】
表ＩＩは、光束維持率試験の結果を示す。
【００３４】
【表２】
2005524929.tif 000004
表ＩＩは、本発明による透明層及びさらなる透明層が提供された低圧水銀放電ランプ（ＴＬ５  ５４Ｗ）の維持が、既知の放電ランプに対して及び被覆されてない放電ランプに対して改善されることを示す。Ｓｒ（Ａｃ）２の代わりにＢａ（Ａｃ）２を、透明層用の前駆体として使用した同等の試験は、これらの放電ランプの維持が、既知の放電ランプのものと同等であるが、本発明によるＢａの添加を有する放電ランプが、透明層に対する発光層の改善された付着を有することを示す。
【００３５】
表ＩＩＩは、一例として、様々な低圧水銀放電ランプ（Ｅｃｏｔｏｎｅ  Ａｍｂｉａｎｃｅ  ２０Ｗ）の（μｇＨｇで表した）水銀の消費の結果を示す。表ＩＩＩの例は、管状の放電容器が、鉤の形状に曲げられると共に四つのまっすぐな部分３１、３３及び三つの弓形の部分３４を有する、Ｓｒを含む透明層及びさらなる透明層を備えた図１Ａ及び１Ｂに示すような低圧水銀放電ランプに関する。透明層の（μｇＨｇでの）水銀の含有量を、数千時間の動作時間の後で六つのランプに関して（破壊的に）測定した。水銀の消費に関して見出された値を平均した。表ＩＩＩは、電極及び／又はアマルガムの環境における水銀の消費の測定の結果を何も提示しない。
【００３６】
【表３】
2005524929.tif 000005
表ＩＩＩは、水銀の消費が、放電容器のまっすぐな部分３１、３３及び曲がった部分３４の両方においては、透明層無しの放電ランプ又は既知の放電ランプにおけるものよりもかなり低いことを示す。表ＩＩＩの例において、透明層（プレコート）及びさらなる透明層（ポストコート）は、酸化イットリウム及びホウ酸ストロンチウムを含む。概略を言えば、水銀の消費は、改善される、すなわち、透明層無しの放電ランプから既知のＹ２Ｏ３の透明層が提供された放電ランプまでに至る際に、二倍だけ減少させられ、水素の消費は、既知のＹ２Ｏ３の透明層が提供された放電ランプから本発明による透明層及びさらなる透明層が提供された放電ランプまでに至る際に、別に二倍だけ、さらに改善される。本発明による方策により、水素の消費は、特に放電容器の曲がった部分３４において、かなり改善される。特に後者は、透明層及びさらなる透明層が、曲がった部分３４で、放電容器１０のまっすぐな部分３１、３３におけるものよりも薄いように曲げる間に、放電容器を約３０％だけ伸ばすので、相対的に厚い層を使用するときの場合である。本発明による透明層が提供された低圧水銀放電ランプの色の点が、通常の要件を満たす（ｘ〜０．３１，ｙ〜０．３２）ことは、留意されることである。
【００３７】
本発明の範囲内における多くの変形は、当業者に容易に想像され得ることは明白であると思われる。
【００３８】
本発明の範囲は、実施形態に限定されない。本発明は、各々の新しい特徴及び新規な特徴の各々の組み合わせに存する。符号は、請求項の範囲を限定しない。単語“含む”は、請求項に挙げたもの以外の他の要素又は段階の存在を排除しない。要素の前に置かれる単語“ある”の使用は、複数のこのような要素の存在を排除しない。
【図面の簡単な説明】
【００３９】
【図１Ａ】本発明による低圧水銀放電ランプの実施形態の側面図である。
【図１Ｂ】図１Ａに示すような低圧水銀放電ランプの詳細の断面図である。
【図１Ａ】
2005524929.tif 000006
【図１Ｂ】
2005524929.tif 000007
【国際調査報告】
2005524929.tif 000008
2005524929.tif 000009
2005524929.tif 000010
2005524929.tif 000011
2005524929.tif 000012
2005524929.tif 000013
2005524929.tif 000014